(57)【特許請求の範囲】
【請求項１】
被加熱物体を加熱するためのラバーヒータを製造する方法であって、
該被加熱物体と同じ表面形状を有する第１成形型を用意する第１工程と、
該第１成形型の表面を硬化前のゴムで覆う第２工程と、
該硬化前のゴムの表面形状に整合する第２成形型を用意する第３工程と、
該第２成形型の表面を硬化前のゴムで覆った後、該硬化前のゴムの表面に電気抵抗式ヒータを配設する第４工程と、
該電気抵抗式ヒータを硬化前のゴムで覆い、加熱してヒータ付ゴム層とする第５工程と、
該第２成形型から該ヒータ付ゴム層を剥離する第６工程と、
該ヒータ付ゴム層を該第１成形型の表面に覆われた硬化前のゴムに被せ、該硬化前ゴムを硬化させてラバーヒータとする第７工程と
該第１成形型から該ラバーヒータを剥離する第８工程と、
を備えるラバーヒータの製造方法。
【請求項２】
前記第２成形型には電気抵抗式ヒータを配設するための治具が設けられていることを特徴とする請求項１記載のラバーヒータの製造方法。
【請求項３】
前記治具は前記第２成形型に立設された複数の案内ピンからなることを特徴とする請求項２に記載のラバーヒータの製造方法。
【発明の詳細な説明】
【技術分野】
【０００１】
本発明は、可撓性を有した面状発熱体であるラバーヒータ及びその製造方法に関する。
【背景技術】
【０００２】
電気抵抗式ヒータをシリコンゴムやフッ素ゴム等の耐熱ゴムで覆ったラバーヒータは、加熱対象物の表面形状に沿ってフレキシブルに密着させることができるという特性を有している（特許文献１、２参照）。
【先行技術文献】
【特許文献】
【０００３】
【特許文献１】特開平９−６３７５５号公報
【特許文献２】実用新案登録第３１３３０５１号
【発明の概要】
【発明が解決しようとする課題】
【０００４】
しかし、上記従来のラバーヒータでは、小さな曲率半径を有する曲面では、密接させようとしても、皺がよって隙間ができ易いため、均一に加熱することが困難となっていた。
【０００５】
本発明は、上記従来の実情に鑑みてなされたものであり、加熱すべき物体の形状に合わせて隙間なく密着させて均一に加熱することができるラバーヒータ及びその製造方法を提供することを目的とする。
【課題を解決するための手段】
【０００６】
本発明のラバーヒータは、被加熱物体を加熱するためのラバーヒータであって、該被加熱物体の表面形状に整合した形状を有し、内部に屈曲可能な電気抵抗式ヒータが配設されていることを特徴とする。
【０００７】
本発明のラバーヒータでは、被加熱物体の表面形状に整合した形状を有しているため、被加熱物体に隙間なく密着させることができ、皺が寄ることがない。そして、この密着状態において電気抵抗式ヒータに通電することにより、被加熱物体を均一に加熱することができる。
【０００８】
電気抵抗式ヒータとしては、ラバーヒータが可撓性を発揮できるものであれば特に限定はされない。このような電気抵抗式ヒータとしては、ニクロム等の金属やカーボン等の電気抵抗体を発熱体として用いたヒータを用いることができる。ヒータの形状としては、線形状でもよいし、平面形状であってもよい。また、ラバーの素材としては、例えばシリコンゴムやフッ素ゴム等を用いることができる。機械的強度を高めるために、ゴムを耐熱繊維で強化することも好ましい。耐熱性繊維としては特に限定はないが、例えばガラス繊維を用いることができる。
【０００９】
本発明のラバーヒータは、次のように製造することができる。
すなわち、本発明のラバーヒータの製造方法は、
被加熱物体を加熱するためのラバーヒータを製造する方法であって、
該被加熱物体と同じ表面形状を有する第１成形型を用意する第１工程と、
該第１成形型の表面を硬化前のゴムで覆う第２工程と、
該硬化前のゴムの表面形状に整合する第２成形型を用意する第３工程と、
該第２成形型の表面を硬化前のゴムで覆った後、該硬化前のゴムの表面に電気抵抗式ヒータを配設する第４工程と、
該電気抵抗式ヒータを硬化前のゴムで覆い、加熱してヒータ付ゴム層とする第５工程と、
該第２成形型から該ヒータ付ゴム層を剥離する第６工程と、
該ヒータ付ゴム層を該第１成形型の表面に覆われた硬化前のゴムに被せ、該硬化前ゴムを硬化させてラバーヒータとする第７工程と
該第１成形型から該ラバーヒータを剥離する第８工程と、
を備えることを特徴とする。
【００１０】
ここで、硬化前のゴムとしては、熱及び／又は経時変化によって硬化するものであれば、特に限定はない。例えば、硬化前のゴム板材や、硬化前の液状のゴムや、硬化前のゲル状のゴム等が挙げられる。また、硬化前のゴムとしては常温硬化型や加熱硬化型のものを用いることができる。さらに、ゴムの素材としては、シリコン系ゴムの他、フッ素系ゴムを用いることもできる。
【００１１】
本発明のラバーヒータの製造方法では、
第２成形型に電気抵抗式ヒータを配設するための治具を設けられていることが好ましい。こうであれば、電気抵抗式ヒータを配設することがより容易となる。この場合の治具としては、例えば、第２成形型に立設された複数の案内ピンを治具とし、これに電気抵抗式ヒータを巻き付けたてもよい。
【発明を実施するための形態】
【００１２】
[実施例１]
実施例１のラバーヒータは、レドームの補修用に用いられるものである。レドームとは飛行機の先端を覆う砲弾形状のカバーのことであり、内部にはレーダ装置が設置されている。このため、レドームは電波が透過可能なように、ガラス繊維強化エポキシからできている。レドームに小石や鳥が当たって表面に傷がついた場合、これを補修する必要がある。補修の方法としては、傷部分を研磨した後、硬化前のガラス繊維強化エポキシで覆い、表面から加熱して硬化させることにより行う。実施例１のラバーヒータは、この時の加熱用に用いられるものである。
【００１３】
図１に示すように、実施例１のラバーヒータ１はシリコンゴムからなり、レドーム１００の表面形状に整合した形状とされており（図１左上）、レドーム１００の上から隙間がないように被せることが可能とされている（図１右側）。ラバーヒータ１は、図２に示すように、内側ゴム層１ａと、ニクロム線２が螺旋状に等間隔で巻かれたヒータ付ゴム層１ｂとが重なるように接合されている。ニクロム線２の両端は電線３に接続されている。
【００１４】
＜ラバーヒータの製造方法＞
このラバーヒータ１は次のようにして製造される。
（第１工程）
第１工程として、図３（ａ）に示すように、レドーム１００の表面と同じ表面形状を有する帽子形状の第１成形型４を用意する。
（第２工程）
次に、第２工程として、図３（ｂ）に示すように、第１成形型４の表面に扇型形状の加硫前ゴム板５を複数枚用意し、隙間のないように布設する。ここで加硫前ゴム板５が硬化前のゴムである。なお、加硫前ゴム板の替りに硬化前の液状あるいはゲル状のシリコンゴムを用いることもできる。
（第３工程）
一方、第１成形型４とは別に、第２工程後の布設された加硫前ゴム板５の表面形状に整合する第２成形型６を用意する（図４（ｃ）参照）。
（第４工程）
第２成形型６の表面に複数の凹部７を設け（図４（ｄ）参照）、凹部７に案内ピン８の一端を嵌合し他端を突出させた後、案内ピン８間に扇形状の加硫前ゴム板９を複数枚用意し、布設する（図４（ｅ）参照）。ここで加硫前ゴム板９が硬化前のゴムである。なお、加硫前ゴム板の替りに硬化前の液状あるいはゲル状のシリコンゴムを用いることもできる。
そして、案内ピン８に沿ってニクロム線１０を巻き付けてゆき、ニクロム線１０の末端に電線３を接続させる（図４（ｆ）参照）。
（第５工程）
さらに、ニクロム線１０の上から扇形状の加硫前ゴム板１１を複数枚用意し、布設（図４（ｇ）参照）する。そして、真空加熱炉中で加熱することにより加硫前ゴム板１１を加硫して、ヒータ付ゴム層１２とする。ここで加硫前ゴム板１１が硬化前のゴムである。なお、加硫前ゴム板の替りに硬化前の液状あるいはゲル状のシリコンゴムを用いることもできる。
（第６工程）
そして、第２成形型からヒータ付ゴム層１２（図５上側）を剥離する。
（第７工程）
さらに、図５に示すように、ヒータ付ゴム層を第２工程終了後の加硫前ゴム板５の上に被せる。そして、真空加熱炉で加熱することによりヒータ付ゴム層１２を加硫前ゴム板５に接着させる。なお、加硫前ゴム板５の替りに液状やゲル状の常温硬化型シリコンを使用すれば、真空加熱炉を使用しないで接着することが可能となる。
（第８工程）
最後に、第１成形型４からラバーヒータ１を剥離する、こうして図１左上に示す実施例１のラバーヒータ１を得る。
【００１５】
＜ラバーヒータの使用方法＞
以上のように構成された実施例１のラバーヒータ１の使用方法について説明する。
レドーム１００の破損部１００ａ（図６ａ参照）をグラインダーで削った後、やすりを用いて研磨し、研摩部１００ｂとする（図６ｂ）。そして研摩部１００ｂの形状よりも少し大きめに補修用の硬化前ガラス繊維強化エポキシ部材２０を切り出し、研摩部１００ｂ上に載置する（図６ｃ）。そして、図示しない離形用のフッ素樹脂膜でレドーム１００の全体を覆ってから、実施例１１のラバーヒータ１をレドーム１００に被せる（図６ｄ）。そして、図示しないバキュームバッグによって減圧する。これにより、ラバーヒータ１の内側が減圧され、大気圧によってラバーヒータ１が硬化前ガラス繊維強化エポキシ部材２０を圧縮する（図６ｅ）。
【００１６】
そして、ニクロム線１０に通電し、加熱する。こうしてラバーヒータ１によって硬化前ガラス繊維強化エポキシ部材２０を押し付けながら加熱することにより、硬化前ガラス繊維強化エポキシ部材２０は重合して研摩部１００ｂに確実に接着される。こうして接着を行なった後、真空ポンプによる排気及びラバーヒータ１への通電を停止し、ラバーヒータ１を撤去し、表面をグラインダーや紙やすりで研磨して修理が完了する。
このラバーヒータ１は、レドーム１００の表面形状に整合する形状とされているため、レドーム１００の表面全体に密着して均一に加熱することができるため、補修箇所における硬化前ガラス繊維強化エポキシ部材２０の重合反応もムラなく均一に行うことができる。このため、補修の信頼性も高いものとなる。また、ニクロム線１０の両側からシリコンゴムによって挟まれた形状とされており、均一な厚さを有しているため、折れ曲がりやすい部分がなく、ニクロム線１０が断線し難い。
【００１７】
[比較例１]
比較例１のラバーヒータは、実施例１における第３工程から第６工程を行って得られたヒータ付ゴム層（図５上側）であり、実施例１における第７工程は行われていない。このため、案内ピン８が嵌合されていた部分はゴムが薄くなっており、その部分で屈曲し易く、ニクロム線が断線しやすい。また、このラバーヒータを用いて加熱する際、加熱が不均一となりやすい。
【００１８】
この発明は上記発明の実施の態様及び実施例の説明に何ら限定されるものではない。特許請求の範囲を逸脱せず、当業者が容易に想到できる範囲で種々の変形態様もこの発明に含まれる。
【産業上の利用可能性】
【００１９】
本発明のラバーヒータは、加熱すべき物体の形状に合わせて隙間なく密着させて均一に加熱することができる。このため、ＦＲＰの破損個所の硬化前ガラス繊維強化エポキシを用いた修理や、ＦＲＰ成形品の作製に等に好適に用いることができる。
【符号の説明】
【００２０】
１…ラバーヒータ
１００…レドーム（被加熱物体）
１ａ…内側ゴム層
１ｂ…ヒータ付ゴム層
４…第１成形型
６…第２成形型
５，９…加硫前ゴム板（硬化前のゴム）
８…案内ピン（治具）
１０…ニクロム線（電気抵抗式ヒータ）
【図面の簡単な説明】
【００２１】
【図１】実施例１のラバーヒータ１の使用状態を示す斜視図である。
【図２】実施例１のラバーヒータ１の一部断面図である。
【図３】実施例１のラバーヒータ１を製造するときの第1工程及び第２工程を示す斜視図である。
【図４】実施例１のラバーヒータ１を製造するときの第３工程〜第６工程までを示す図である。
【図５】実施例１のラバーヒータ１を製造するときの第７工程及び第８工程までを示す斜視図である。
【図６】実施例１のラバーヒータ１によるレドーム１００の修理方法を示す斜視図である。
【図１】
0006541125.tif 000002
【図２】
0006541125.tif 000003
【図３】
0006541125.tif 000004
【図４】
0006541125.tif 000005
【図５】
0006541125.tif 000006
【図６】
0006541125.tif 000007